【手続補正書】
【提出日】平成17年8月10日(2005.8.10)
【手続補正１】
【補正対象書類名】明細書
【補正対象項目名】請求項１
【補正方法】変更
【補正の内容】
【請求項１】  高く平らな利得を有する1.55μｍの光増幅器に使用するためのフルオロリン酸塩ガラスであって、
Ｐ２Ｏ５     15-40               ＭｇＦ２      0-10
Ａｌ２Ｏ３    0-5                ＣａＦ２      0-25
ＭｇＯ      0-9                ＳｒＦ２      0-25
ＣａＯ      0-9                ＢａＦ２      0-20
ＳｒＯ      0-9                ＫＨＦ２      0-2
ＢａＯ      0-45               Ｋ２ＴｉＦ６   0-2
ＡｌＦ３     5-25
から構成される100重量部について、0.01重量部から10重量部までのＥｒ２Ｏ３を含むことを特徴とするフルオロリン酸塩ガラス。
【手続補正２】
【補正対象書類名】明細書
【補正対象項目名】請求項６
【補正方法】変更
【補正の内容】
【請求項６】  光増幅のための媒質を含むエルビウムドープト光増幅器であって、該媒質が、
Ｐ２Ｏ５     15-40               ＭｇＦ２      0-10
Ａｌ２Ｏ３    0-5                ＣａＦ２      0-25
ＭｇＯ      0-9                ＳｒＦ２      0-25
ＣａＯ      0-9                ＢａＦ２      0-20
ＳｒＯ      0-9                ＫＨＦ２      0-2
ＢａＯ      0-45               Ｋ２ＴｉＦ６   0-2
ＡｌＦ３     5-25
から構成される100重量部について、0.01重量部から10重量部までのＥｒ２Ｏ３を含むフルオロリン酸塩ガラス組成物を含むことを特徴とするエルビウムドープト光増幅器。
【手続補正３】
【補正対象書類名】明細書
【補正対象項目名】０００８
【補正方法】変更
【補正の内容】
【０００８】
本発明は、
Ｐ２Ｏ５     15-40               ＭｇＦ２      0-10
Ａｌ２Ｏ３    0-5                ＣａＦ２      0-25
ＭｇＯ      0-9                ＳｒＦ２      0-25
ＣａＯ      0-9                ＢａＦ２      0-20
ＳｒＯ      0-9                ＫＨＦ２      0-2
ＢａＯ      0-45               Ｋ２ＴｉＦ６   0-2
ＡｌＦ３     5-25
から構成される100重量部について、10重量部まで、好ましくは0.01重量部から10重量部までの酸化エルビウムがドープされた、実質的にシリカを含まないフルオロリン酸塩ガラス媒質を含む光増幅用ガラスの一族に関するものである。
【手続補正４】
【補正対象書類名】明細書
【補正対象項目名】００１２
【補正方法】変更
【補正の内容】
【００１２】
本発明による光増幅器は、
Ｐ２Ｏ５     15-40               ＭｇＦ２      0-10
Ａｌ２Ｏ３    0-5                ＣａＦ２      0-25
ＭｇＯ      0-9                ＳｒＦ２      0-25
ＣａＯ      0-9                ＢａＦ２      0-20
ＳｒＯ      0-9                ＫＨＦ２      0-2
ＢａＯ      0-45               Ｋ２ＴｉＦ６   0-2
ＡｌＦ３     5-25
により構成された100重量部について、10重量部まで、好ましくは、0.01重量部から10重量部までの酸化エルビウムを含むフルオロリン酸塩ガラスを含む。本発明による光増幅器に用いられるフルオロリン酸塩ガラスは、980ｎｍ辺りでポンプ効率を増加させるために、増感剤として15重量部までのＹｂ２Ｏ３がドープされていてもよく、好ましくは、約1.48から約1.58までの間の屈折率を有する。本発明による光増幅器は、波長分割多重方式（ＷＤＭ）システムにおいて特に有用である。
【手続補正５】
【補正対象書類名】明細書
【補正対象項目名】００１５
【補正方法】変更
【補正の内容】
【００１５】
これらのガラスの特徴の１つは、ＳｉＯ２が実質的に含まれないことである。エルビウムイオンはシリカ母材中に良好には溶解せず、したがって、イオンのクラスター形成を促進し、利得効率を低下させてしまうので、シリカ母材を除去することにより、イオンのクラスター形成を防ぎ、過剰なイオン光子エネルギーを増幅のために保存することができる。本発明によるガラスは、比較的高濃度のＰ２Ｏ５を含有する。本発明は、他成分の100重量部について、10重量部までの酸化エルビウムがドープされた、実質的にシリカを含まないフルオロリン酸塩ガラス媒質を含む光増幅用ガラスの一族に関するものである。表１は、本発明によるフルオロリン酸塩ガラスの基礎組成範囲を示している。
【手続補正６】
【補正対象書類名】明細書
【補正対象項目名】００１７
【補正方法】変更
【補正の内容】
【００１７】
【表２】
2001516958.tif 000001
本発明によるガラスの別な特性は、比較的高濃度の酸化エルビウム（Ｅｒ２Ｏ３）がドープされる能力である。シリカベースのガラスが存在しないので、高濃度のＥｒ２Ｏ３ドーピングにより、イオンクラスター形成およびアップコンバージョン消失効果が減少し、レーザポンピングによる光信号増幅にとって重要な優れた蛍光効果が得られる。この特性により、1550ｎｍの波長に関する光増幅器に使用するための優れた増幅媒質が得られる。別の態様によれば、本発明は、フルオロリン酸塩ガラス組成物を含む光増幅用媒質を含むエルビウムドープト光増幅器に関する。好ましくは、このフルオロリン酸塩ガラス組成物は、
【表３】
2001516958.tif 000002
により構成された100重量部について、約0.01重量部から約10重量部までのＥｒ２Ｏ３がドープされている。
【手続補正７】
【補正対象書類名】明細書
【補正対象項目名】００３０
【補正方法】変更
【補正の内容】
【００３０】
図７は、本発明による第１のフルオロリン酸塩型ガラスの利得形状を示している。実施例１として識別されるこのガラスは、他成分の100重量部について7重量部を越えるＥｒ濃度を有しているが、それでもまだ、1530-1560ｎｍ帯域で28ｎｍスペクトルに亘り実質的に平らな利得形状を示している。
【手続補正８】
【補正対象書類名】明細書
【補正対象項目名】００３１
【補正方法】変更
【補正の内容】
【００３１】
図８は、本発明による第２のフルオロリン酸塩ガラスの利得形状を示している。実施例２として識別されるこのガラスは、他成分の100重量部について4重量部を越えるＥｒ濃度を有しており、約26 ｎｍスペクトルに亘り平らな利得形状を示している。
【手続補正９】
【補正対象書類名】明細書
【補正対象項目名】００３２
【補正方法】変更
【補正の内容】
【００３２】
図９は、リン酸塩ベースのガラスの利得形状を示している。実施例３として識別されるこのガラスは、他成分の100重量部について3重量部よりわずかに少ないＥｒ濃度を有しており、２つの比較的平らな利得区域を示している。最初のものは約10ｎｍ幅であり、第２のものは約9ｎｍ幅である。